СОКРИСТАЛЛЫ БЕНЗОАТА ЛИТИЯ И ИХ ПРИМЕНЕНИЯ

1. Сокристалл соединения бензоата лития и сокомпонента, в котором сокомпонент выбран из соединения Формулы (I):
в котором
L обозначает алкил, карбоциклил, C=C, C=C-C=C, C≡C или отсутствует;
A обозначает алкил, карбоциклил, арил или гетероарил; и
X обозначает O или N-B, причем B обозначает H, алкил, карбоциклил, арил или гетероарил.
2. Сокристалл по п.1, в котором соединение бензоата лития и сокомпонент существуют в сокристалле в молярном отношении в пределах от 1:10 до 10:1.
3. Сокристалл по п.1 или 2, в котором
1
6
L обозначает C=C или C=C-C=C, и A обозначает C-C алкил, арил или гетероарил.
4. Сокристалл по п.3, в котором L обозначает C=C-C=C, A обозначает метил, и X обозначает O.
5. Сокристалл по п.4, в котором соединение бензоата лития и сокомпонент существуют в сокристалле в молярном отношении 1:2.
6. Сокристалл по п.5, причем сокристалл имеет картину порошковой рентгеновской дифракции (XRPD) с пиками (о) в: 6,0; 6,7; 11,0; 11,4; 13,0; 13,3; 16,1; 16,7; 17,5; 18,2; 18,5; 20,5; 21,2; 22,4; 22,8; 23,5; 24,2; 24,8; 25,2; 26,8; 27,8.
7. Сокристалл по п.3, в котором L обозначает C=C, A обозначает фенил, и X обозначает O.
8. Сокристалл по п.7, в котором соединение бензоата лития и сокомпонент существуют в сокристалле в молярном отношении 1:1.
9. Сокристалл по п.8, причем сокристалл имеет XRPD с пиками (°) в: 5,2; 7,1; 7,5; 8,0; 10,2; 12,8; 13,9; 14,5; 16,2; 17,2; 17,6; 18,5; 20,7; 21,2; 22,1; 23,0; 23,8; 24,7; 25,4; 25,8; 26,6; 27,2; 27,8; 29,1; 30,1; 30,9; 31,3; 33,6; и эндотермический пик, соответствующий температуре плавления приблизительно 188°C.
10. Сокристалл по п.3, в котором L отсутствует, A обозначает пиридил, и X обозначает O.
11. Сокристалл по п.10, в котором соединение бензоата лития и сокомпонент существуют в сокристалле в молярном отношении 1:1.
12. Сокристалл по п.11, причем сокристалл имеет XRPD с пиками (о) в: 6,5; 11,1; 13,1; 15,5; 16,7; 17,5; 18,4; 19,7; 20,3; 20,7; 21,2; 21,6; 22,3; 22,8; 24,4; 24,8; 25,9; 26,9; 28,0; 28,7; 29,2; 30,0; 30,6; 31,6; 32,3; 33,6; 34,1; 35,8; 36,3; 37,2; 38,3; 39,1; 39,9; 41,2; 41,8; 42,8; и эндотермический пик, соответствующий температуре плавления приблизительно 161°C.
13. Композиция, включаящая эффективное количество сокристалла по любому из пп. 1-12 и носитель.
14. Композиция по п.13, причем композиция является фармацевтической композицией, нутрицевтической композицией, диетическим пищевым продуктом или продуктом лечебного питания.
15. Способ лечения или снижения риска психоневрологического нарушения у пациента, включающий введение пациенту терапевтически эффективного количества сокристалла по любому из пп. 1-12 или композиции по п.13 или 14.
16. Способ по п.15, в котором психоневрологическое нарушение выбрано из группы, состоящей из шизофрении, психотических нарушений, болезни Альцгеймера, деменции, легких когнитивных нарушений, легкой забывчивости, закрытой черепно-мозговой травмы, расстройств аутического спектра, расстройства Аспергера, нарушения дефицита внимания и гиперактивности, обсессивно-компульсивного расстройства, тиковых расстройств, нарушения способности к обучению детского возраста, предменструального синдрома, депрессии, биполярных расстройств, тревожных расстройств, посттравматического стрессового расстройства, хронической боли, расстройств пищевого поведения, аддиктивных расстройств, изменения личности, расстройств, связанных с болезнью Паркинсона, расстройств, связанных с болезнью Гентингтона, и бокового амиотрофического склероза.
17. Способ получения сокристалла по любому из пп. 1-12, включающий:
(i) смешивание соединения бензоата лития и сокомпонента в растворителе при температуре приблизительно 40-110°C для формирования насыщенного раствора, причем соединение бензоата лития и сокомпонент присутствуют в молярном отношении от 1:10 до 10:1;
(ii) нагревание и перемешивание раствора при температуре приблизительно 70-150°C для обеспечения формирования сокристалла; и
сбор сокристалла, сформированного в (ii).
18. Способ по п.17, в котором стадию (i) осуществляют путем включения растворителя по каплям в соединение бензоата лития и сокомпонент и перемешивания таким образом сформированной смеси для обеспечения растворения соединения бензоата лития и сокомпонента в растворителе.
19. Способ получения сокристалла по любому из пп. 1-12, включающий:
получение сокристалла по любому из пп. 1-12,
(i) растворение сокристалла в растворителе при температуре в пределах от приблизительно 35-110°C для формирования раствора;
(ii) перемешивание раствора при температуре приблизительно 40-110°C в течение первого периода для обеспечения формирования сокристалла; причем первый период составляет приблизительно 1-10 дней; и
сбор сокристалла.
20. Способ по п.19, дополнительно включающий следующую стадию (iii) перемешивания раствора при температуре приблизительно 40-110°C в течение второго периода, причем второй период составляет приблизительно 1-10 дней.